(57)【特許請求の範囲】
【請求項１】
質量％で、Ｃ：０．１０〜０．３３％、
Ｓｉ：０．１５〜０．３５％、
Ｍｎ：０．５〜０．９％、
Ｐ：０．０３％以下、
Ｓ：０．０１０％以下、
ｓｏｌ．Ａｌ：０．１０％以下、
Ｎ：０．００６５％以下、
Ｃｒ：０．９０〜１．５％含有し、残部がＦｅおよび不可避的不純物からなる成分組成を有し、
フェライトとセメンタイトを有するミクロ組織を有し、さらに前記セメンタイト密度が０．２５個/μｍ2以下であり、
硬さがＨＶで１１０〜１６０、全伸びが４０％以上である高炭素熱延鋼板。
【請求項２】
成分組成として、さらに、質量％で、Ｎｉ、Ｍｏのうちの1種以上を合計で０．５％以下を含有する請求項１に記載の高炭素熱延鋼板。
【請求項３】
成分組成として、さらに、質量％で、Ｓｂ、Ｓｎ、Ｂｉ、Ｇｅ、Ｔｅ、Ｓｅのうちの１種以上を合計で０．００２〜０．０３％を含有する請求項１または２に記載の高炭素熱延鋼板。
【請求項４】
前記フェライトの平均結晶粒径が５μｍ以上１５μｍ以下である請求項１〜３のいずれかに記載の高炭素熱延鋼板。
【請求項５】
請求項１〜４のいずれかに記載の高炭素熱延鋼板の製造方法であって、鋼を
熱間粗圧延後、仕上温度：Ａｒ3変態点以上で仕上圧延を行い、巻取温度：５００〜７００℃で巻き取った後、
焼鈍温度：Ａｃ1変態点以上８００℃以下に加熱して１ｈｒ以上保持し、
Ａｒ1変態点未満まで、平均冷却速度：１〜２０℃/ｈｒで冷却し、
Ａｒ1変態点未満の温度域で20ｈｒ以上保持する高炭素熱延鋼板の製造方法。
【請求項６】
請求項１〜４のいずれかに記載の高炭素熱延鋼板の製造方法であって、鋼を
熱間粗圧延後、仕上温度：Ａｒ３変態点以上で仕上圧延を行い、巻取温度：５００〜７００℃で巻き取った後、
６８０〜７２０℃の温度域で1〜３５ｈｒ保持し、
その後、焼鈍温度：Ａｃ１変態点以上８００℃以下に加熱して１ｈr以上保持し、
冷却停止温度：Ａｒ1変態点以下（Ａｒ1変態点−１１０℃）以上まで、平均冷却速度：１〜２０℃／ｈｒで冷却する高炭素熱延鋼板の製造方法。
【発明の詳細な説明】
【技術分野】
【０００１】
本発明は、加工性および焼入れ性に優れる高炭素熱延鋼板およびその製造方法に関する。
【背景技術】
【０００２】
現在、トランスミッション、シートリクライナーなどの自動車用部品は、ＪＩＳＧ４０５１に規定された機械構造用炭素鋼鋼材および機械構造用合金鋼鋼材である熱延鋼板を、冷間加工によって所望の形状に加工した後、所望の硬さを確保するために焼入れ処理を施して製造されることが多い。このため、素材となる熱延鋼板には優れた冷間加工性や焼入れ性が必要とされ、これまでに種々の鋼板が提案されている。【０００３】
例えば、特許文献１には、質量％で、Ｃ：０．１〜０．７％、Ｓｉ：０．０１〜１．０％、Ｍｎ：０．１〜３．０％、Ｐ：０．００１〜０．０２５％、Ｓ：０．０００１〜０．０１％、Ｔ．Ａｌ：０．００１〜０．１０％、Ｎ：０．００１〜０．０１０％を含有し、さらにＴｉ：０．０１〜０．２０％、Ｃｒ：０．０１〜１．５０％、Ｍｏ：０．０１〜０．５０％、Ｂ：０．０００１〜０．０１０％、Ｎｂ：０．００１〜０．１０％、Ｖ：０．００１〜０．２％、Ｃｕ：０．００１〜０．４％、Ｗ：０．００１〜０．５％、Ｔａ：０．００１〜０．５％、Ｎｉ：０．００１〜０．５％、Ｍｇ：０．００１〜０．０３％、Ｃａ：０．００１〜０．０３％、Ｙ：０．００１〜０．０３％、Ｚｒ：０．００１〜０．０３％、Ｌａ：０．００１〜０．０３％、Ｃｅ：０．００１〜０．０３０％のうちの１種または２種以上を含有し、ビッカース硬さがＨＶ１００以上１６０以下であることを特徴とする打抜き性に優れる高炭素熱延鋼板が提案されている。特許文献１に記載の発明は、中・高炭素鋼の熱延鋼板を、その焼入れ性を維持しながら、優れた打抜き性を十分供し得るように軟質化することを目的とするものである。【０００４】
また、特許文献２には、重量％で、Ｃ：０．１５〜０．７５％、Ｓｉ：０．３％以下、Ｍｎ：０．２〜１．６０％、Ｓｏｌ.Ａｌ：０．０５％未満、Ｎ：０．００６０％以下、さらにＣｒ：０．２〜１．２％、Ｍｏ：０．０５〜１．０％、Ｎｉ：０．０５〜１．２％、Ｖ：０．０５〜０．５０％、Ｔｉ：０．００５〜０．０５％、およびＢ：０．０００５〜０．００５０％のうちの１種または２種以上含有することを特徴とするスピニング加工、転造加工等の冷間加工における成形性と焼入れ処理における焼入れ性の双方を両立しうる高炭素鋼帯およびその製造方法が提案されている。【０００５】
また、特許文献３には、質量％で、Ｃ：０．１０〜０．６０％、Ｓｉ：０．４％以下、Ｍｎ：１．０％以下、Ｃｒ：１．６％以下、Ｍｏ：０．３％以下、Ｃｕ：０．３％以下、Ｎｉ：２．０％以下、Ｎ：０．０１％以下、Ｐ：０．０３％以下、Ｓ：０．０１％以下、Ｔ．Ａｌ：０．１％以下、残部がＦｅおよび不可避的不純物からなる鋼を用いた局所延性に優れた中・高炭素鋼板の製造方法が提案されている。部品の製造コストを低減するべく、部品の一体成形や部品加工の工程簡略化の中で打抜き加工や曲げ加工に加えて伸びフランジ成形加工といった局所的な延性が要求される、高度な加工にも耐え得る鋼板を得ることを目的とするものである。
【先行技術文献】
【特許文献】
【０００６】
【特許文献１】特開２０１５−１１７４０６号公報
【特許文献２】特開２００１−８１５２８号公報
【特許文献３】特開２００１−７３０３３号公報
【発明の概要】
【発明が解決しようとする課題】
【０００７】
特許文献１に記載される技術では、熱間圧延する際に、粗熱延終了後粗バーを加熱して２０〜１５０℃に昇温させ、６００℃以上Ａｅ３−２０℃未満の温度域で仕上圧延を完了することが必要とされている。Ａｅ３点未満の温度域での仕上圧延はフェライト粒を粗大化させることで軟質化することに有効な手段であるが、不均一な組織となり伸びが低下する、あるいは、実操業では安定的な操業が困難であるといった問題がある。さらに、フェライト粒径が１０μｍ以上５０μｍ以下であり、比較的粗大なフェライト粒を有する。【０００８】
特許文献２に記載される技術では、熱間圧延後Ａｃ１−５０℃〜Ａｃ１＋４０℃の温度域で箱焼鈍を行う、もしくは上記焼鈍後冷間圧延と６５０℃〜Ａｃ１の温度域での焼鈍を１回もしくは２回以上繰り返すことで軟質化を図っており、工程数が多いという問題がある。【０００９】
特許文献３は、熱間圧延後、Ａｃ１以上の温度域で保持後５０℃/ｈ以下で冷却することで、局部延性の優れた鋼板を得る技術である。Ａｃ１点以上でのγ単位面積あたりのα/γ界面量やＡｃ１点以上での１００μｍ２あたりの炭化物数を調整して、焼鈍後の鋼板を軟質化し、伸びや穴広げ率を高めている。しかし、焼入れ性に関して記載されていない。粗大な炭化物を多く有することで軟質化していると考えられ、焼入れ加熱時においてオーステナイト域で炭化物が十分に固溶せずに焼入れ性を確保できないことが懸念される。【００１０】
本発明は、上記課題を解決し、窒素雰囲気中で焼鈍をおこなった場合でも、安定して優れた焼入れ性が得られ、かつ、焼入れ処理前に、硬さがＨＶで１１０〜１６０、全伸びＥｌが４０％以上である冷間加工性および焼入れ性に優れる高炭素熱延鋼板およびその製造方法を提供することを目的とする。
【課題を解決するための手段】
【００１１】
本発明者らは、Ｃｒ、さらに好ましくはＮｉ、Ｍｏの１種以上とＳｂ、Ｓｎ、Ｂｉ、Ｇｅ、Ｔｅ、Ｓｅのうちの１種以上を含有した高炭素熱延鋼板の製造条件と冷間加工性、焼入れ性との関係について鋭意検討した。その結果、以下の知見を得た。
ｉ）焼入れ前の高炭素熱延鋼板の硬度、全伸び（以下、単に伸びともいう）には、フェライトとセメンタイトを有するミクロ組織、およびセメンタイト密度が大きく影響し、セメンタイト密度を０．２５個/μｍ２以下とすることで、硬さがＨＶで１１０〜１６０、全伸び（Ｅｌ）が４０％以上を得られる。
ｉｉ）窒素雰囲気で焼鈍を施す場合、雰囲気中の窒素が浸窒して鋼板中に濃化し、鋼板中のＣｒと結合してＣｒ窒化物、あるいはＭｏと結合してＭｏ窒化物を生成し、鋼板中の固溶Ｃｒ量および固溶Ｍｏ量が若干低下する場合がある。これに対して、本発明では、好ましくは、Ｓｂ、Ｓｎ、Ｂｉ、Ｇｅ、Ｔｅ、Ｓｅのうちの少なくとも１種を鋼中に所定量含有することで、このような浸窒を防止し、固溶Ｃｒ量および固溶Ｍｏ量の低下を抑制して高い焼入れ性を確保することができる。【００１２】
本発明はこのような知見に基づいてなされたものであり、以下を要旨とする。
［１］質量％で、Ｃ：０．１０〜０．３３％、Ｓｉ：０．１５〜０．３５％、Ｍｎ：０．５〜０．９％、Ｐ：０．０３％以下、Ｓ：０．０１０％以下、ｓｏｌ．Ａｌ：０．１０％以下、Ｎ：０．００６５％以下、Ｃｒ：０．９０〜１．５％含有し、残部がＦｅおよび不可避的不純物からなる成分組成を有し、フェライトとセメンタイトを有するミクロ組織を有し、さらに前記セメンタイト密度が０．２５個/μｍ2以下であり、硬さがＨＶで１１０〜１６０、全伸びが４０％以上である高炭素熱延鋼板。
［２］成分組成として、さらに、質量％で、Ｎｉ、Ｍｏのうちの1種以上を合計で０．５％以下を含有する上記［１］に記載の高炭素熱延鋼板。
［３］成分組成として、さらに、質量％で、Ｓｂ、Ｓｎ、Ｂｉ、Ｇｅ、Ｔｅ、Ｓｅのうちの１種以上を合計で０．００２〜０．０３％を含有する上記［１］または［２］に記載の高炭素熱延鋼板。
［４］前記フェライトの平均結晶粒径が５μｍ以上１５μｍ以下である上記［１］〜［３］のいずれかに記載の高炭素熱延鋼板。
［５］上記［１］〜［４］のいずれかに記載の高炭素熱延鋼板の製造方法であって、鋼を熱間粗圧延後、仕上温度：Ａｒ3変態点以上で仕上圧延を行い、巻取温度：５００〜７００℃で巻き取った後、焼鈍温度：Ａｃ1変態点以上８００℃以下に加熱して１ｈｒ以上保持し、Ａｒ1変態点未満まで、平均冷却速度：１〜２０℃/ｈｒで冷却し、Ａｒ1変態点未満の温度域で20ｈｒ以上保持する高炭素熱延鋼板の製造方法。
［６］上記［１］〜［４］のいずれかに記載の高炭素熱延鋼板の製造方法であって、鋼を熱間粗圧延後、仕上温度：Ａｒ３変態点以上で仕上圧延を行い、巻取温度：５００〜７００℃で巻き取った後、６８０〜７２０℃の温度域で1〜３５ｈｒ保持し、その後、焼鈍温度：Ａｃ１変態点以上８００℃以下に加熱して１ｈｒ以上保持し、冷却停止温度：Ａｒ1変態点以下（Ａｒ1変態点−１１０℃）以上まで、平均冷却速度：１〜２０℃／ｈｒで冷却する高炭素熱延鋼板の製造方法。
【発明の効果】
【００１３】
本発明によれば、冷間加工性および焼入れ性に優れる高炭素熱延鋼板が得られる。
本発明の高炭素熱延鋼板は、冷間加工性および焼入れ性に優れるため、素材鋼板に冷間加工性が必要とされる、ギア、ミッション、シートリクライナーなどの自動車用部品に好適である。
【発明を実施するための形態】
【００１４】
以下に、本発明の高炭素熱延鋼板およびその製造方法について詳細に説明する。なお、成分組成の含有量の単位である「％」は特に断らない限り「質量％」を意味するものとする。
【００１５】
１）成分組成
Ｃ：０．１０〜０．３３％
Ｃは、焼入れ後の強度を得るために重要な元素である。Ｃ量が０．１０％未満の場合、部品に成形した後の熱処理によって所望の硬さが得られないため、Ｃ量は０．１０％以上にする必要がある。しかし、Ｃ量が０．３３％を超えると硬質化し、靭性や冷間加工性が劣化する。したがって、Ｃ量は０．１０〜０．３３％とする。優れた焼入れ硬さを得るには、Ｃ量は０．１５％以上とすることが好ましい。さらには安定して油焼入れ後のビッカース硬さ（ＨＶ）で４３０以上を得るためには０．１８％以上とすることが好ましい。加工性の厳しい部品の冷間加工に用いられる場合には、０．２８％以下とすることが好ましい。
【００１６】
Ｓｉ：０．１５〜０．３５％
Ｓｉは固溶強化により強度を上昇させる元素である。Ｓｉ量の増加とともに硬質化し、冷間加工性が劣化するため、Ｓｉ量は０．３５％以下とする。好ましくは０．３３％以下である。一方、Ｓｉは焼戻し軟化抵抗を増加させる効果があり、Ｓｉ量が０．１５％未満になると、焼き戻し軟化抵抗の効果が得にくくなるため、Ｓｉ量は０．１５％以上とする。好ましくは０．１８％以上である。
【００１７】
Ｍｎ：０．５〜０．９％
Ｍｎは焼入れ性を向上させるとともに、固溶強化により強度を上昇させる元素である。Ｍｎ量が０．９％を超えると、Ｍｎの偏析に起因したバンド組織が発達し、組織が不均一になるため、冷間加工性が低下する。したがって、Ｍｎ量は０．９％以下とする。一方、０．５％未満になると焼入れ性が低下し始めるため、Ｍｎ量は０．５％以上とする。好ましくは０．５５％以上、より好ましくは０．６０％以上である。
【００１８】
Ｐ：０．０３％以下
Ｐは固溶強化により強度を上昇させる元素である。しかし、Ｐ量が０．０３％を超えて増加すると粒界脆化を招き、焼入れ後の靭性が劣化する。したがって、Ｐ量は０．０３％以下とする。優れた焼入れ後の靭性を得るには、Ｐ量は０．０２％以下が好ましい。Ｐは冷間加工性および焼入れ後の靭性を低下させるため、P量は少ないほど好ましいが、過度にP量を低減すると精錬コストが増大するため、P量は０．００５％以上が好ましい。
【００１９】
Ｓ：０．０１０％以下
Ｓは硫化物を形成し、高炭素熱延鋼板の冷間加工性および焼入れ後の靭性を低下させるため、低減しなければならない元素である。Ｓ量が０．０１０％を超えると、高炭素熱延鋼板の冷間加工性および焼入れ後の靭性が著しく劣化する。したがって、Ｓ量は０．０１０％以下とする。優れた冷間加工性および焼入れ後の靭性を得るには、Ｓ量は０．００５％以下が好ましい。Ｓは冷間加工性および焼入れ後の靭性を低下させるため、Ｓ量は少ないほど好ましい。しかしながら、過度にＳを低減すると精錬コストが増大するため、Ｓ量は０．０００５％以上が好ましい。
【００２０】
ｓｏｌ．Ａｌ：０．１０％以下
ｓｏｌ．Ａｌ量が０．１０％を超えると、焼入れ処理の加熱時にＡｌＮが生成してオーステナイト粒が微細化し過ぎ、冷却時にフェライト相の生成が促進され、組織がフェライトとマルテンサイトとなり、焼入れ後の硬さが低下する。したがって、ｓｏｌ.Ａｌ量は０．１０％以下とし、好ましくは０．０６％以下とする。一方、ｓｏｌ．Ａｌは脱酸の効果を有しており、十分に脱酸するためには、０．００５％以上とすることが好ましい。
【００２１】
Ｎ：０．００６５％以下
Ｎ量が０．００６５％を超えると、ＡｌＮの形成により焼入れ処理の加熱時にオーステナイト粒が微細化し過ぎ、冷却時にフェライト相の生成が促進され、焼入れ後の硬さが低下する。したがって、Ｎ量は０．００６５％以下とする。なお、下限はとくに規定しないが、上記したように、ＮはＡｌＮ、Ｃｒ系窒化物およびＭｏ系窒化物を形成し、これにより焼入れ処理の加熱時にオーステナイト粒の成長を適度に抑制し、焼入れ後の靭性を向上させる元素であるため、Ｎ量は０．０００５％以上が好ましい。
【００２２】
Ｃｒ：０．９０〜１．５％
Ｃｒは焼入れ性を高める重要な元素であり、０．９０％未満の場合、十分な効果が認められないため、Ｃｒを０．９０％以上とする必要がある。一方、Ｃｒが１．５％を超えると、焼入れ前の鋼板が硬質化して冷間加工性が損なわれるため、１．５％以下とする。なお、プレス成形の難しい高加工を必要とする部品を加工する際にはより一層優れた加工性を必要とするため、１．２％以下が好ましい。
【００２３】
Ｎｉ、Ｍｏのうちの１種以上：合計で０．５％以下
Ｎｉ、Ｍｏは焼入れ性を高める重要な元素であり、Ｃｒ含有のみでは焼入れ性が不十分な場合に焼入れ性を向上させる。また、焼戻し軟化抵抗を抑制する効果を有する。このような効果を得るためには、Ｎｉ、Ｍｏのうちの１種以上を合計で０．０１％以上を含有することが好ましい。一方、Ｎｉ、Ｍｏのうちの１種以上を合計で０．５％を超えて含有すると、焼入れ前の鋼板が硬質化して冷間加工性が損なわれるため、合計で０．５％以下とする。なお、プレス成形の難しい高加工を必要とする部品を加工する際にはより一層優れた加工性を必要とするため、０．３％以下が好ましい。
【００２４】
Ｓｂ、Ｓｎ、Ｂｉ、Ｇｅ、Ｔｅ、Ｓｅのうちの１種以上：合計で０．００２〜０．０３％
Ｓｂ、Ｓｎ、Ｂｉ、Ｇｅ、Ｔｅ、Ｓｅは表層からの浸窒抑制に重要な元素である。これら元素の１種以上の合計の量が０．００２％未満の場合、十分な効果が認められないため、含有する場合は０．００２％以上とする。一方、これらの元素を合計で０．０３％を超えて含有しても、浸窒防止効果は飽和する。また、これらの元素は粒界に偏析する傾向があり、これらの元素の含有量を合計で０．０３％超えとすると、含有量が高くなりすぎ、粒界脆化を引き起こす可能性がある。したがって、Ｓｂ、Ｓｎ、Ｂｉ、Ｇｅ、Ｔｅ、Ｓｅののうちの１種以上の合計の含有量は０．０３％以下とする。Ｓｂ、Ｓｎ、Ｂｉ、Ｇｅ、Ｔｅ、Ｓｅを含有する場合の好ましい合計含有量は、下限は０．００５％であり、上限は０．０２０％である。
【００２５】
本発明では、上記のようにＳｂ、Ｓｎ、Ｂｉ、Ｇｅ、Ｔｅ、Ｓｅのうちの１種以上を合計で０．００２〜０．０３％とすることで、窒素雰囲気で焼鈍した場合でも鋼板表層からの浸窒を抑制し、鋼板表層における窒素濃度の増加を抑制する。その結果、鋼板表面から板厚方向に１５０μｍ深さの範囲に含有される窒素量と、鋼板全体に含有される平均窒素量の差を３０質量ｐｐｍ以下とすることが可能となる。また、このように浸窒を抑制できるため、窒素雰囲気で焼鈍した場合であっても、焼鈍後の鋼板中に固溶Ｃｒ量、固溶Ｍｏ量を確保することができ、より一層高い焼入れ性を得ることができる。
【００２６】
上記した成分以外の残部は、基本的にFeおよび不可避的不純物からなる。不可避的不純物としては、Ｏ：０．００５％以下、Ｍｇ：０．００３％以下、が許容できる。また、本発明の効果を損なわない成分として、Ｔｉ：０．００５％以下、Ｎｂ：０．００５％以下、Ｃｕ：０．０４％以下を含有することができる。
【００２７】
２）ミクロ組織
本発明の高炭素熱延鋼板は、フェライトとセメンタイトを有する。フェライトは高加工性の確保の理由から面積率で９０％以上が好ましい。セメンタイトは高加工性の確保の理由から面積率で１０％以下が好ましい。フェライトとセメンタイト以外に、パーライトなどの残部組織が生成しても、残部組織の合計の面積率が５％程度以下であれば、本発明の効果を損ねるものではないため、含有してもかまわない。
【００２８】
セメンタイト密度：０．２５個/μｍ２以下
本発明の高炭素熱延鋼板で得られるセメンタイト径は長径で０．１〜３．０μｍ程度であり、鋼板の析出強化としては有効なサイズではない。本発明では、セメンタイト密度を低下させることでフェライト粒を粗大化し、強度低下を図ることができる。本発明では、フェライトを有し、セメンタイト密度を０．２５個／μｍ２以下とすることで、硬さがＨＶで１１０〜１６０、全伸びが４０％以上を達成することができる。このため、セメンタイト密度は０．２５個／μｍ２以下とする。セメンタイト密度は、好ましくは０．１５個／μｍ２以下であり、さらに好ましくは０．１個／μｍ２以下である。
【００２９】
フェライト平均結晶粒径５μｍ以上１５μｍ以下（好適条件）
フェライト平均結晶粒径が５μｍ未満では冷間加工前の強度が増加し、プレス性が劣化する場合があるため、５μｍ以上が好ましい。より好ましくは７μｍ以上である。一方、１５μｍを超えると鋼板の強度が大きく低下する場合がある。焼入れせずに使用する領域ではある程度鋼板の強度が必要であるため、１５μｍ以下が好ましい。より好ましくは１２μｍ以下である。
なお、ミクロ組織、フェライト粒内のセメンタイト密度、フェライト平均結晶粒径は、後述する実施例の方法にて測定することができる。
【００３０】
３）機械特性：硬さがＨＶで１１０〜１６０、全伸びが４０％以上
本発明では、ギア、トランスミッション、シートリクライナーなどの自動車用部品を冷間プレスで成形するため優れた冷間加工性が必要である。また、焼入れ処理により硬さを大きくして耐磨耗性を付与する必要がある。そのため、本発明の高炭素熱延鋼板は、鋼板の硬さを低減してＨＶで１１０以上１６０以下とし、伸びを高めて全伸び（Ｅｌ）を４０％以上として優れた冷間加工性を有するとともに、焼入れ性を向上させる必要がある。
【００３１】
４）製造条件
本発明の高炭素熱延鋼板は、上記の成分組成の鋼を素材とし、熱間粗圧延後、仕上温度：Ａｒ３変態点以上で仕上圧延を行い、巻取温度：５００〜７００℃で巻き取った後、焼鈍温度：Ａｃ１変態点以上８００℃以下に加熱して１ｈｒ以上保持し、Ａｒ１変態点未満まで、平均冷却速度：１〜２０℃/ｈｒで冷却し、Ａｒ１変態点未満の温度域で２０ｈｒ以上保持することにより製造される。または、熱間粗圧延後、仕上温度：Ａｒ３変態点以上で仕上圧延を行い、巻取温度：５００〜７００℃で巻き取った後、６８０〜７２０℃の温度域で１〜３５ｈｒ保持し、その後、焼鈍温度：Ａｃ１変態点以上８００℃以下に加熱して１ｈｒ以上保持し、冷却停止温度：Ａｒ１変態点以下（Ａｒ１変態点−１１０℃）以上まで、平均冷却速度：１〜２０℃／ｈｒで冷却することにより製造される。
以下、本発明の高炭素熱延鋼板の製造方法における限定理由について説明する。
【００３２】
仕上温度：Ａｒ３変態点以上
仕上温度がＡｒ３変態点未満では、熱間圧延後および焼鈍後に粗大なフェライト粒が形成され、伸びが著しく低下する。このため、仕上温度はＡｒ３変態点以上とする。なお、仕上温度の上限は、特に規定する必要はなく、仕上圧延後の冷却を円滑に行うためには、１０００℃以下とすることが好ましい。
【００３３】
巻取温度：５００〜７００℃
仕上圧延後の熱延鋼板は、コイル形状に巻き取られる。巻取温度が高すぎると熱延鋼板の強度が低くなり過ぎて、コイル形状に巻き取られた際、コイルの自重で変形する場合があるため、操業上好ましくない。したがって巻取温度の上限を７００℃とする。一方、巻取温度が低すぎると熱延鋼板が硬質化するため好ましくない。したがって下限を５００℃とする。好ましくは５５０℃以上である。なお、巻取温度は鋼板の表面温度である。
【００３４】
焼鈍温度：Ａｃ１変態点以上８００℃以下に加熱して１ｈｒ以上保持（１段目の焼鈍）し、Ａｒ１変態点未満まで、平均冷却速度：１〜２０℃/ｈｒで冷却して、Ａｒ１変態点未満の温度域で２０ｈｒ以上保持（２段目の焼鈍）する２段焼鈍
本発明では、熱延鋼板をＡｃ１変態点以上８００℃以下に加熱して１ｈｒ以上保持し、熱延鋼板中に析出していた比較的微細な炭化物を溶解してγ相中に固溶させ、その後１〜２０℃／ｈｒの平均冷却速度でＡｒ１変態点未満まで冷却し、Ａｒ１変態点未満の温度域で２０ｈｒ以上保持することにより、オーステナイトが形成されていたＣ濃度の高い箇所を核としてフェライト粒内の未溶解Ｃを析出させて、セメンタイト密度を０．２５個／μｍ２以下とし、炭化物（セメンタイト）の分散を制御した状態とする。すなわち、本発明では、所定の条件で２段焼鈍を施すことで、炭化物の分散形態を制御し、鋼板を軟質化させ伸びを増加させる。本発明で対象とする高炭素鋼板では、軟質化する上で焼鈍後における炭化物の分散形態を制御することが重要となる。本発明では、高炭素熱延鋼板をＡｃ１変態点以上に加熱して保持する（１段目の焼鈍）ことで、微細な炭化物を溶解するとともに、Ｃをγ（オーステナイト）中に固溶する。その後のＡｒ１変態点未満の冷却段階や保持段階（２段目の焼鈍）において、Ａｃ１点以上の温度域で存在するα／γ界面や未溶解炭化物が核生成サイトとなり、比較的粗大な炭化物が析出する。以下、このような２段焼鈍の条件について説明する。なお、焼鈍の際の雰囲気ガスは、窒素、水素、窒素と水素の混合ガスのいずれも使用できる。
【００３５】
焼鈍温度：Ａｃ１変態点以上８００℃以下に加熱して１ｈｒ以上保持（１段目の焼鈍）
熱延鋼板をＡｃ１点以上の焼鈍温度に加熱することにより、鋼板組織のフェライトの一部をオーステナイトに変態させ、フェライト中に析出していた微細な炭化物を溶解させ、Ｃをオーステナイト中に固溶させる。一方、オーステナイトに変態せずに残ったフェライト（α）は高温で焼鈍されるため、転位密度が減少して軟化する。また、フェライト中には溶解しなかった比較的粗大な炭化物（未溶解炭化物）が残存するが、オストワルド成長により、より粗大になる。焼鈍温度がＡｃ１変態点未満では、オーステナイト変態が生じないため、炭化物をオーステナイト中に固溶させることができない。また、本発明では、Ａｃ１変態点以上での保持時間が１ｈｒ未満では微細な炭化物を十分に溶解することができないため、Ａｃ１変態点以上に加熱し１ｈｒ以上保持することとする。また、焼鈍温度が８００℃を超えるとγ分率が高くなりすぎて、この後の冷却過程においてオーステナイト域が一部球状化が完了せずに棒状のセメンタイトが形成されるようになり、加工性が低下するため、焼鈍温度は８００℃以下とする。なお、１段目の焼鈍として、保持時間の上限は特に限定するものではないが、２０ｈｒ以下とすることが好ましい。
なお、上記における保持とは、Ａｃ１変態点以上８００℃以下の一定温度における保持の他、Ａｃ１変態点以上８００℃以下の温度域の鋼板の通過時間も含むものである。
【００３６】
Ａｒ１変態点未満まで、平均冷却速度：１〜２０℃/ｈｒで冷却
上記した１段目の焼鈍の後、２段目の焼鈍の温度域であるＡｒ１変態点未満に、１〜２０℃／ｈｒで冷却する。冷却途中に、オーステナイト→フェライト変態に伴いオーステナイトから吐き出されるＣが、α／γ界面や未溶解炭化物を核生成サイトとして、比較的粗大な球状炭化物として析出する。この冷却においては、パーライトが生成しないように冷却速度を調整する必要がある。１段目の焼鈍後、２段目の焼鈍までの平均冷却速度が、１℃／ｈｒ未満では生産効率が悪いため、平均冷却速度は１℃／ｈｒ以上とする。一方、２０℃／ｈｒを超えて大きくなると、パーライトが析出し、硬度が高くなるため、２０℃／ｈｒ以下とする。このため、１段目の焼鈍後、２段目の焼鈍の温度域であるＡｒ１変態点未満まで、平均冷却速度１〜２０℃／ｈｒで冷却する。
【００３７】
Ａｒ１変態点未満の温度域（焼鈍温度）で２０ｈｒ以上保持（２段目の焼鈍）
上記した１段目の焼鈍後、所定の冷却速度で冷却してＡｒ１変態点未満で保持することで、オストワルド成長により、粗大な球状炭化物をさらに成長させ、微細な炭化物を消失させる。Ａｒ１変態点未満での保持時間が２０ｈｒ未満では、炭化物を十分に成長させることができず、焼鈍後の硬度が大きくなりすぎる。このため、２段目の焼鈍はＡｒ１変態点未満で２０ｈｒ以上保持とする。なお、特に限定するものではないが、２段目の焼鈍温度は炭化物を十分成長させるため６６０℃以上とすることが好ましい。また、保持時間の上限は生産効率の観点から、３０ｈｒ以下とすることが好ましい。
なお、上記における保持とは、Ａｒ１変態点未満の一定温度における保持の他、Ａｒ１変態点未満の温度域の鋼板の通過時間も含むものである。
【００３８】
また、巻取後、６８０〜７２０℃の温度域で１〜３５ｈｒ保持（１段目焼鈍）し、その後、焼鈍温度：Ａｃ１変態点以上８００℃以下に加熱して１ｈｒ以上保持し（２段目焼鈍）、冷却停止温度：Ａｒ１変態点以下（Ａｒ１変態点−１１０℃）以上まで、平均冷却速度：１〜２０℃／ｈｒで冷却して製造することも可能である。上記条件とする理由は下記に示す。
【００３９】
６８０〜７２０℃の温度域（焼鈍温度）で１〜３５ｈｒ保持（１段目焼鈍）
Ａｃ１変態点以上に温度を上昇させた際、γ域で未固溶の炭化物を残存させた鋼とするほうがＡｒ１変態点以下で保持した後、よりフェライト粒界で炭化物が粗大化し、フェライト粒内の炭化物が低減し、軟質化する。Ａｃ１変態点以上まで温度を上げる前に組織を球状化させる方が上記の効果が発揮できるため、６８０〜７２０℃で１〜３５ｈｒ保持する必要がある。保持時間が１ｈｒ未満では、球状化が進まないため、保持時間は１ｈｒ以上とする。好ましくは５ｈｒ以上である。一方、保持時間が３５ｈｒ超えになると長時間となり、生産コストが高くなるため保持時間は３５ｈｒ以下とする。好ましくは２５ｈｒ以下である。
なお、上記における保持とは、６８０〜７２０℃の温度域における一定温度における保持の他、６８０〜７２０℃の温度域の鋼板の通過時間も含むものである。
【００４０】
焼鈍温度：Ａｃ１変態点以上８００℃以下に加熱して１ｈｒ以上保持（２段目焼鈍）
熱延鋼板をＡｃ１変態点以上の焼鈍温度に加熱することにより、鋼板組織のフェライトの一部をオーステナイトに変態させ、フェライト中に析出していた微細な炭化物を溶解させ、Ｃをオーステナイト中に固溶させる。一方、オーステナイトに変態せずに残ったフェライトは高温で焼鈍されるため、転位密度が減少して軟化する。また、フェライト中には溶解しなかった比較的粗大な炭化物（未溶解炭化物）が残存するが、オストワルド成長により粗大になる。焼鈍温度がＡｃ１変態点未満では、オーステナイト変態が生じないため、炭化物をオーステナイト中に固溶させることができない。また、本発明では、Ａｃ１変態点以上での保持時間が１ｈｒ未満では微細な炭化物を十分に溶解することができないため、Ａｃ１変態点以上に加熱して１ｈｒ以上保持することとする。また、焼鈍温度が８００℃を超えるとγ分率が高くなりすぎて、この後の冷却過程においてオーステナイト域が一部球状化が完了せずに棒状のセメンタイトが形成されるようになり、加工性が低下するため８００℃以下とする。２段目の焼鈍として、特に限定するものではないが、保持時間の上限は１０ｈｒ以下とすることが好ましい。
【００４１】
なお、上記における保持とは、Ａｃ１変態点以上８００℃以下の温度域における一定温度における保持の他、Ａｃ１変態点以上８００℃以下の温度域での通過時間も含むものである。
【００４２】
冷却停止温度：Ａｒ１変態点以下（Ａｒ１変態点−１１０℃）以上まで、平均冷却速度：１〜２０℃／ｈｒで冷却
上記した２段目の焼鈍の後、１〜２０℃／ｈｒで冷却する。冷却途中に、オーステナイト→フェライト変態に伴いオーステナイトから吐き出されるＣが、α／γ界面や未溶解炭化物を核生成サイトとして、比較的粗大な球状炭化物として析出する。この冷却においては、パーライトが生成しないように冷却速度を調整する必要がある。平均冷却速度が、１℃／ｈｒ未満では生産効率が悪いため、平均冷却速度は１℃／ｈｒ以上とする。一方、２０℃／ｈｒを超えて大きくなると、パーライトが析出し、硬度が高くなるため、２０℃／ｈｒ以下とする。このため、２段目の焼鈍後、冷却停止温度：Ａｒ１変態点以下（Ａｒ１変態点−１１０℃）以上まで、平均冷却速度：１〜２０℃／ｈｒで冷却する。
冷却停止温度がＡｒ１変態点超えになるとフェライト変態が完了せずパーライトが部分的に析出するため、冷却停止温度はＡｒ１変態点以下にする。一方、冷却停止温度が（Ａｒ１変態点−１１０）℃未満になると低温すぎて炭化物が成長し難くなるため、冷却停止温度は（Ａｒ１変態点−１１０℃）以上とする。
【００４３】
なお、本発明の高炭素鋼を溶製するには、転炉、電気炉どちらも使用可能である。また、こうして溶製された高炭素鋼は、造塊−分塊圧延または連続鋳造によりスラブとされる。スラブは、通常、加熱された後、熱間圧延される。なお、連続鋳造で製造されたスラブの場合は、そのままあるいは温度低下を抑制する目的で保熱して、圧延する直送圧延を適用してもよい。また、スラブを加熱して熱間圧延する場合は、スケールによる表面状態の劣化を避けるためにスラブ加熱温度を１２８０℃以下とすることが好ましい。熱間圧延では、仕上温度を確保するため、熱間圧延中にシートバーヒータ等の加熱手段により被圧延材の加熱を行ってもよい。
【実施例１】
【００４４】
表１に示す鋼番ＡからＫの化学成分組成を有する鋼を溶製し、次いで表２および表３に示す製造条件に従って、仕上温度をＡｒ３変態点以上とする熱間圧延を行い酸洗し、窒素雰囲気中（雰囲気ガス：窒素）で２段焼鈍にて球状化焼鈍を施して、板厚３．０ｍｍの熱延焼鈍板（高炭素熱延鋼板）を製造した。このようにして製造した熱延焼鈍板について、下記のように、ミクロ組織、硬さ、伸びおよび焼入れ硬さを求めた。
なお、表１に示すＡｒ１変態点、Ａｃ１変態点およびＡｒ３変態点は、次のようにして求めた。フォーマスター試験機にて、円柱状の試験片（直径３ｍｍ×高さ１０ｍｍ）を用いて、加熱時の線膨張曲線を測定し、フェライトからオーステナイトに変態を開始する温度（Ac１点）を求めた。また、同様の試験片を用いて、オーステナイト単相域に加熱したのち、オーステナイト単相域から室温まで冷却したときの線膨張曲線を測定し、オーステナイトからフェライトに変態を開始する温度（Ar３点）、フェライトへの変態を終了する温度（Ar１点）を求めた。【００４５】
ミクロ組織
熱延焼鈍板のミクロ組織は、板幅中央部から採取した試料を切断、研磨後、ナイタール腐食を施し、走査型電子顕微鏡を用いて、板厚中央部の５箇所で３０００倍の倍率で撮影した組織写真について、長径が０．１μｍ以上のセメンタイトの個数を測定し、この個数を写真の視野の面積で除して、セメンタイト密度を求めた。
また、同上箇所で撮影した組織写真について、JISG０５５１に定めた結晶粒度の評価方法（切断法）を用いてフェライト平均結晶粒径を求めた。【００４６】
焼鈍後の鋼板（熱延焼鈍板）の硬さ（表中、原板硬さとする。）
焼鈍後の鋼板の板幅中央部から試料を採取し、圧延方向に平行な断面組織の１/４板厚の位置でビッカース硬度計（０．３ｋｇｆ）を用いて５点測定し、平均値を求めた。【００４７】
焼鈍後の鋼板（熱延焼鈍板）の伸び（表中、原板伸びとする。）
焼鈍後の鋼板から、圧延方向に対して０°の方向（Ｌ方向）に切り出したＪＩＳ５号引張試験片を用いて、島津製作所ＡＧ１０ＴＢ  ＡＧ／ＸＲの引張試験機にて１０ｍｍ／分で引張試験を行い、破断したサンプルを突き合わせて伸びを求めた。【００４８】
焼入れ後の鋼板硬さ（表中、焼入れ硬さとする。）
焼鈍後の鋼板（熱延焼鈍板）の板幅中央から平板試験片（幅１５ｍｍ×長さ４０ｍｍ×板厚３ｍｍ）を採取し、以下のように水冷、７０℃油冷の２通りの方法により焼入れ処理を施して、各々の方法で焼入れ後の鋼板硬さ（焼入れ硬さ）を求めた。すなわち、焼入れ処理は、上記平板試験片を用いて、９００℃で６００ｓ保持して直ちに水冷する方法（水冷）、９００℃で６００ｓ保持して直ちに７０℃油で冷却する方法（７０℃油冷）で実施した。焼入れ特性は焼入れ処理後の試験片の切断面について、ビッカース硬さ試験機で荷重１ｋｇｆの条件下で硬さを５点測定し平均硬さを求め、これを焼入れ硬さとした。焼入れ硬さは、表４の条件を水冷後硬さ、７０℃油冷後硬さともに満足した場合、合格（○）と判定し焼入れ性に優れると評価した。また、水冷後硬さ、７０℃油冷後硬さのいずれかが表４に示す条件を満足しない場合、不合格（×）とし、焼入れ性に劣ると評価した。なお、表４は、経験上、焼入れ性が十分であると評価できる、Ｃ含有量に応じた焼入れ硬さを表したものである。【００４９】
【表１】
0006402842.tif 000002
【００５０】
【表２】
0006402842.tif 000003
【００５１】
【表３】
0006402842.tif 000004
【００５２】
【表４】
0006402842.tif 000005
【００５３】
以上の結果から、本発明例の熱延鋼板は、セメンタイト密度を０．２５個／μｍ２以下としたフェライトとセメンタイトからなるミクロ組織を有し、硬さがＨＶで１１０以上１６０以下、全伸びが４０％以上であり、冷間加工性に優れるとともに、焼入れ性にも優れていることがわかる。
【要約】
加工性および焼入れ性に優れる高炭素熱延鋼板およびその製造方法を提供する。
質量%で、Ｃ：０．１０〜０．３３％、Ｓｉ：０．１５〜０．３５％、Ｍｎ：０．５〜０．９％、Ｐ：０．０３％以下、Ｓ：０．０１０％以下、ｓｏｌ．Ａｌ：０．１０％以下、Ｎ：０．００６５％以下、Ｃｒ：０．９０％〜１．５％含有し、残部がＦｅおよび不可避的不純物からなる成分組成を有し、フェライトとセメンタイトを有するミクロ組織を有し、さらにセメンタイト密度が０．２５個/μｍ2以下であり、硬さがＨＶで１１０〜１６０、全伸びが４０％以上である。